АНАЛОГИ ГАЛИХОНДРИНА В

1. Кристаллический моногидрат соединения:
2. Кристаллический моногидрат по п.1, характеризующийся порошковой рентгенограммой, имеющей пики при 9,3°2θ±0,2°2θ, 10,4°2θ±0,2°2θ и 13,0°2θ±0,2°2θ.
3. Кристаллический моногидрат по п.2, дополнительно характеризующийся термограммой дифференциальной сканирующей калориметрии, имеющей диапазон колебаний начальной температуры от около 157 до около 161°С.
4. Кристаллическая форма соединения:
5. Кристаллическая форма соединения по п.4, характеризующаяся порошковой рентгенограммой, имеющей пики при 6,5°2θ±0,2°2θ, 9,3°2θ±0,2°2θ и 17,1°2θ±0,2°2θ.
6. Кристаллическая форма соединения:
7. Кристаллическая форма соединения по п.6, характеризующаяся порошковой рентгенограммой, имеющей пики при 13,0°2θ±0,2°2θ, 15,0°2θ±0,2°2θ и 15,9°2θ±0,2°2θ.
8. Кристаллический моноацетонитрил сольват соединения:
9. Кристаллический сольват по п.8, характеризующаяся порошковой рентгенограммой, имеющей пики при 7,9°2θ±0,2°2θ, 23,7°2θ±0,2°2θ, 32,8°2θ±0,2°2θ и 40,0°2θ±0,2°2θ.
10. Кристаллический моногидрат соединения:
11. Кристаллический моногидрат по п.10, где кристаллический моногидрат находится в рацемической форме.
12. Кристаллический моногидрат по п.10, характеризующийся порошковой рентгенограммой, имеющей пики при 8,1°2θ±0,2°2θ, 13,1°2θ±0,2°2θ и 14,3°2θ±0,2°2θ.
13. Кристаллический моногидрат соединения:
14. Кристаллический моногидрат по п.13, характеризующийся порошковой рентгенограммой, имеющей пики при 8,3°2θ±0,2°2θ, 15,8°2θ±0,2°2θ и 16,6°2θ±0,2°2θ.
15. Способ получения соединений:
включающий образование кристаллического моногидрата соединения:
получение из указанного кристаллического моногидрата ER-076349 соединения, имеющего формулу:
получение из ER-082892 кристаллической формы соединения:
и получение ER-086526 или Е-7389 из указанной кристаллической формы ER-809681.